Patent ES-2552779-T3 (ES)
Title: Composición de poliolefina de alta fluidez con una contracción y un CLTE bajos
Inventor: GAHLEITNER MARKUS
IPC: C08L23/12
Filed: 2012-07-11
Granted: 2015-12-02
Abstract: Composición de poliolefina (PO) que comprende (a) un copolímero de propileno heterofásico (HECO) que comprende (a1) un polipropileno (PP) que forma la matriz del copolímero de propileno heterofásico (HECO) y que tiene un índice de fluidez MFR2 (230 ºC) de 30 a 350 g/10 min, y (a2) un copolímero de propileno elastomérico (E) dispersado en la matriz del copolímero de propileno heterofásico (HECO) y que tiene una viscosidad intrínseca (IV), medida de acuerdo con la DIN-ISO 1628/1, en el intervalo de 1,5 a 3,0 dl/g, medida como la viscosidad intrínseca (IV) de la fracción de solubles en xileno en frío (XCS), medida de acuerdo con la ISO 16152, del copolímero de propileno heterofásico (HECO), y (b) un polietileno (PE) que tiene un índice de fluidez MFR2 (190 ºC) de 20 a 80 g/10 min, en donde (i) la composición de poliolefina (PO) total tiene un índice de fluidez MFR2 (230 ºC) de más de 15 a 200 g/10 min, y (ii) la relación en peso de copolímero de propileno elastomérico (E) con respecto a polietileno (PE) está por debajo de 2,0, y (iii) la cantidad del copolímero de propileno elastomérico (E) dentro del copolímero de propileno heterofásico (HECO) es del 20 al 50% en peso, y (iv) la cantidad de polietileno (PE) dentro de la composición de poliolefina (PO) total es del 10 al 30% en peso, con la condición de que la composición de poliolefina no se defina de la manera siguiente: - un 30,0% en peso de un copolímero de propileno heterofásico que tenga un MFR de 11 g/10 min con un 65% 30 en peso de una matriz de homopolímero de propileno que tenga un MFR de 55 g/10 min y un 35% en peso de caucho de etileno-propileno con un contenido de XCS del 35% en peso, una IV del XCS de 2,5 dl/g y un contenido de XCS del etileno del 38% en peso que contenga además un 0,1% en peso de pentaeritritiltetraquis( 3-(3',5'-di-tert butil-4-hidroxifenil)-propionato y un 0,1% en peso de tris(2,4-di-t-butilfenil)fosfito y un 0,05% en peso de estearato de calcio, - un 35,0% en peso de un copolímero de propileno heterofásico que tenga un MFR de 70 g/10 min con un 80% en peso de una matriz de homopolímero de propileno que tenga un MFR de 160 g/10 min y un 20% en peso de caucho de etileno-propileno con un contenido de XCS del 20% en peso, una IV del XCS de 2,2 dl/g y un contenido de XCS del etileno del 36% en peso que contenga además 35 ppm de pVCH, un 0,05% en peso de pentaeritritil-tetraquis(3-(3',5'-ditert butil-4-hidroxifenil)-propionato y un 0,05% en peso de tris(2,4-di-tbutilfenil) fosfito y un 0,25% en peso de monoestearato de glicerilo, - un 12,0% en peso de un copolímero de etileno-1-octeno que tenga un MFR (190 ºC, 2,16 kg) de 30,0 g/10 min y una densidad de 870 kg/m3, - un 20,0% en peso de talco que tenga un D50 de 3,9 μm y un D95 de 7,8 μm, calculados ambos a partir de la distribución de tamaños de partícula medida por difracción láser de acuerdo con la ISO 13320-1: 1999 y un residuo de tamiz determinado por Alpine Airjet de un máximo de 0,05% de partículas > 15 μm, - un 1,5% en peso de mezcla madre (masterbatch) de negro de carbón con un 40% en peso de negro de carbón y un 60% en peso de LDPE, y - un 1,5% en peso de un paquete de aditivos con 0,1 partes en peso de pentaeritril-tetraquis(3-(3',5'-di-tert-butil- 4-hidrofenil)-propionato, 0,1 partes en peso de tris(2,4-di-t-butilfenil)fosfato, 0,2 partes en peso de estearato de calcio y 1,1 partes en peso de homopolímero de propileno con un MFR (230 ºC, 2,16 kg) de 3 g/10 min.